"一軸圧縮試験用のコアを採取不能な若材齢吹き付けコンクリートを対象としてその静弾性係数を以下のa~d工程によって推定することを特徴とする若材齢吹き付けコンクリートの静弾性係数の推定方法。a前記若材齢吹き付けコンクリートからなる試料に対して予備試験としてプルアウト試験または針貫入試験を実施して換算圧縮強度を求めるとともに、該予備試験を所定時間間隔で複数回実施して前記試料における材齢と換算圧縮強度との関係を予め求める予備試験工程、b一軸圧縮試験用のコアを採取可能となった若材齢吹き付けコンクリートから前記コアを採取して本試験としての一軸圧縮試験を実施して、該コアの一軸圧縮強度および静弾性係数を求めるとともに、該本試験を所定時間間隔で複数回実施することにより、前記コアにおける材齢と一軸圧縮強度との関係および材齢と静弾性係数との関係を求める本試験工程、c前記予備試験工程により得られた前記試料における材齢と換算圧縮強度との関係、前記本試験工程により得られた前記コアの材齢と一軸圧縮強度との関係および材齢と静弾性係数との関係から、前記試料の換算圧縮強度と静弾性係数との関係を近似する近似曲線を設定する近似曲線設定工程、d前記近似曲線に基づき、前記予備試験により得られた前記試料の換算圧縮強度から該試料の静弾性係数を推定する静弾性係数設定工程。ところで、掘削直後のトンネルの安定性を評価するには、トンネルの切羽近傍の地山と支保工により構築される構造体の安定性を考慮した部材設計と施工条件を工夫することが必要となる。その場合、掘削直後に施工される吹き付けコンクリートは、吹き付け後の時間経過とともにその力学特性である強度と剛性が次第に高くなるため、時間の経過に伴うコンクリートの強度と剛性の発現関係を把握して安定設計に反映させることが必要であり、そのことは特許文献1や特許文献2に示されるように早期に強度が発現する特殊な吹き付けコンクリートを用いる場合において特に重要である。吹き付けコンクリートの強度発現特性を現場にて把握するためには、従来よりプルアウト試験や針貫入試験、一軸圧縮試験が行われることが一般的である。周知のように、プルアウト試験は試料採取皿に取り付けたピンが隠れるようにコンクリートを吹き付けて試料を作製し、そのピンを反対側から引き抜くことで生じる破壊コーンのせん断面よりせん断強度を求めて換算圧縮強度を求める試験であり、また、針貫入試験は、専用のピンを空気圧によって吹き付けコンクリートに打ち込み、その貫入深さを測って吹き付けコンクリートの強度を推定する試験である。これらのプルアウト試験や針貫入試験では、吹き付け直後の吹き付けコンクリートの強度を求めることでその発現状況を把握可能ではあるものの、弾性係数を求めることはできないので、それ自体では剛性を把握することはできない。一方、一軸圧縮試験は硬化した吹き付けコンクリートから採取したコアに変位計を設置して、載荷時の載荷応力と同時に歪みを計測して応力-歪み関係を求めることによって試料の弾性係数を求めることが可能であるから、強度のみならず剛性も把握することが可能であるが、吹き付け直後のコンクリートは試料のコアの採取が難しいことから一軸圧縮試験を実施できない場合も多い。コアを採取できず、それ故、一軸圧縮試験を実施できないような吹き付け直後の若材齢吹き付けコンクリートについては、プルアウト試験あるいは針貫入試験により強度は推定し得るもののその弾性係数や剛性については十分に把握することができないため、特に特許文献1や特許文献2に示されるような早期に強度を発現する特殊な吹き付けコンクリートを用いる特殊なトンネル工法を実施する場合において、吹き付け直後の支保工の安定性を精度良く解析して適切に評価することが困難である。上記事情に鑑み、本発明は一軸圧縮試験のためのコアが採取できないような若材齢の吹き付けコンクリートについても、その剛性を把握するための指標となる静弾性係数を精度良く推定することを可能とする有効適切な推定方法を提供することを目的とする。本発明は、一軸圧縮試験用のコアを採取不能な若材齢吹き付けコンクリートを対象としてその静弾性係数を以下のa~d工程によって推定することを特徴とするものである。a前記若材齢吹き付けコンクリートからなる試料に対して予備試験としてプルアウト試験または針貫入試験を実施して換算圧縮強度を求めるとともに、該予備試験を所定時間間隔で複数回実施して前記試料における材齢と換算圧縮強度との関係を予め求める予備試験工程、b一軸圧縮試験用のコアを採取可能となった若材齢吹き付けコンクリートから前記コアを採取して本試験としての一軸圧縮試験を実施して、該コアの一軸圧縮強度および静弾性係数を求めるとともに、該本試験を所定時間間隔で複数回実施することにより、前記コアにおける材齢と一軸圧縮強度との関係および材齢と静弾性係数との関係を求める本試験工程、c前記予備試験工程により得られた前記試料における材齢と換算圧縮強度との関係、前記本試験工程により得られた前記コアの材齢と一軸圧縮強度との関係および材齢と静弾性係数との関係から、前記試料の換算圧縮強度と静弾性係数との関係を近似する近似曲線を設定する近似曲線設定工程、d前記近似曲線に基づき、前記予備試験により得られた前記試料の換算圧縮強度から該試料の静弾性係数を推定する静弾性係数推定工程。本発明によれば、吹き付け直後の吹き付けコンクリートに対して予備試験としてのプルアウト試験あるいは針貫入試験を実施した後に、本試験としての一軸圧縮試験を実施することにより、静弾性係数を直接的に求めることができないような若材齢の吹き付けコンクリートについてもその静弾性係数を精度よく推定することが可能であり、したがって吹き付けコンクリートの吹き付け直後における剛性を精度良く把握することが可能となる。以下、本発明の静弾性係数推定方法の実施形態について説明する。本実施形態は、静弾性係数を求めるための一軸圧縮試験用のコアを採取することができず、したがって一軸圧縮試験により静弾性係数を直接的には求めることのできないような若材齢吹き付けコンクリートを対象として、予備試験としてプルアウト試験または針貫入試験と本試験としての一軸圧縮試験を順次実施することによって、その結果から若材齢吹き付けコンクリートの静弾性係数を推定することを主眼とするものである。そのための準備工程として、吹き付けコンクリートの施工時には、後段で本試験として実施する一軸圧縮試験用のコアを採取するための箱吹き作業を実施すると同時に、予備試験として実施するプルアウト試験あるいは針貫入試験用の試験体を作製するために試料採取皿にも吹き付けを行っておく。a予備試験工程吹き付け直後で一軸圧縮試験用のコアを採取できない段階では、吹き付け直後からコアを採取可能となる時点まで、予備試験としてのプルアウト試験を所定時間間隔で実施して各時点での試料の換算圧縮強度を求め、たとえば図1に示すような材齢と換算圧縮強度との関係を求めておく。予備試験としてのプルアウト試験の試験間隔は、たとえば10分後、1時間後、その後は実施工サイクルより施工時の吹き付け直後から次の掘削までの時間間隔から設定することとし、この予備試験を少なくとも一軸圧縮試験用のコアを採取可能となるまで繰り返す。コアが採取可能となる目安としては、吹き付けコンクリートの強度がたとえば10Nmm2程度に達するまで、あるいは材齢が約1日となるまでとすれば良い。なお、予備試験としてはプルアウト試験に代えて針貫入試験を実施することも可能であり、その場合も同様の時間間隔で針貫入試験を繰り返し、その結果を図1と同様に材齢と換算圧縮強度との関係として求めておく。b本試験工程コアが採取可能となったら、箱吹きしておいた吹き付けコンクリートからコア採取用のボーリング機器を用いてコアを採取し、このコアに対して本試験としての一軸圧縮試験を実施する。この本試験も所定の時間間隔で複数回実施して各時点でのコアの一軸圧縮強度を求め、その結果を図2に示すような材齢と一軸圧縮強度との関係として求めておく。また、同時に、コアに対する載荷荷重に伴う歪みを計測して応力-歪み関係を求めることにより、各時点でのコアの静弾性係数を求め、その結果を図3に示すように材齢と静弾性係数との関係として求めておく。c近似曲線設定工程上記の本試験工程により得られたコアに対する材齢と一軸圧縮強度との関係、および材齢と静弾性係数との関係から、図4に示すような一軸圧縮強度と静弾性係数との関係をプロットし、それに基づき、上記の予備試験工程により得られたコア採取以前の試料に対する材齢と換算圧縮強度との関係も考慮した近似曲線を設定する。その近似曲線は、一軸圧縮試験により求めたコアの一軸圧縮強度と静弾性係数との関係をコア採取以前の試料まで敷衍して、その関係をコア採取以前の試料の換算圧縮強度と静弾性係数との関係として表すものとなる。その近似曲線としては、圧縮強度をσc、求めるべき静弾性係数をEとすれば、コンクリートの強度と弾性係数との関係式に準じてE=aσcbとして、上記各試験によるデータから上式における係数a、bを決定すれば良い。上式における係数bはコンクリートの分野では一般にb=05とされるが、必ずしもそれが適切ではない場合もあり、そのため、最小自乗法により最適な係数を求めることが好ましい。そのためには、上式において両辺で対数をとり、線形式に置き換えて係数a,bを決定するか、あるいは図5に示すように係数bを0から1まで変化させたときの最小自乗を計算して、そのときの相関係数Rの2乗が最も1に近くなるように係数a,bを決定すれば良い。d静弾性係数設定工程図4に示した近似曲線を用いて、予備試験により求めた試料の換算圧縮強度からその静弾性係数を推定する。具体的には、たとえば、予備試験により得られている試料の換算圧縮強度が約6Nmm2である場合、図6に示すようにそのデータを横軸に代入することにより、その試料の静弾性係数は約8kNmm2と推定することができる。以上のように、本発明によれば、一軸圧縮試験用のコアを採取することができず、したがって静弾性係数を一軸圧縮試験によっては直接的に求めることができないような若材齢の吹き付けコンクリート、たとえば上述したように強度が10Nmm2以下、あるいは材齢が1日以下であるような若材齢の吹き付けコンクリートについても、その静弾性係数を精度よく推定することが可能である。また、本発明は吹き付けコンクリートの施工後に周知のプルアウト試験あるいは針貫入試験と周知の一軸圧縮試験を現場にて繰り返すことのみで容易にかつ簡便に実施することが可能であるから、トンネル掘削に際して吹き付けコンクリートによる支保工の剛性を確実に把握でき、それにより支保工の安定性を適切に評価可能である。したがって本発明は、特に特許文献1に示されるような早期に強度発現する特殊なコンクリート材料によって支保工を施工しつつトンネルを効率的に掘削する特殊なトンネル工法において支保工の安定性を評価するための手法として有効である。"